(57)【要約】      （修正有）【課題】高温酸性および酸性化雰囲気など、特殊な環境下でも長期間に亘って使用することが可能な弁装置を提供する。【解決手段】プラグ１２とバルブシート間の距離により流量を調整する弁装置であって、プラグ１２は、バルブシートと接するプラグ接頭部３１と、プラグ接頭部３１と結合されているプラグ本体２１とを含んで構成され、プラグ本体２１の結合凹部２３と、プラグ接頭部３１の結合凸部３２とが嵌めあわされることでプラグ１２が構成されている。そして、プラグ接頭部３１はセラミックス製であるとともに、プラグ本体２１は、セラミックスよりも熱膨張率が大きい金属製である。この構成によりセラミックスとの結合部に発生する熱膨張による応力を緩和することができ、この点でプラグの寿命が縮むことを防止でき、弁装置を長期間に亘って使用することができる。【選択図】図２
2019007604.tif 000002
【特許請求の範囲】
【請求項１】
プラグとバルブシート間の距離により流量を調整する弁装置であって、
前記プラグは、前記バルブシートと接するプラグ接頭部と、該プラグ接頭部と結合されているプラグ本体とを含んで構成され、
前記プラグ本体の結合凹部と、前記プラグ接頭部の結合凸部とが嵌めあわされることで前記プラグが構成されており、
前記プラグ接頭部はセラミックス製であるとともに、前記プラグ本体は、前記セラミックスよりも熱膨張率が大きい金属製である、
ことを特徴とする弁装置。
【請求項２】
前記結合凹部、および前記結合凸部のうち少なくとも一方には接着剤用溝が設けられている、
ことを特徴とする請求項１記載の弁装置。
【請求項３】
前記結合凹部、および前記結合凸部のいずれにも接着剤用溝が設けられており、
前記プラグ接頭部と前記プラグ本体とを嵌め合わせたときに、
前記結合凹部の接着剤用溝と、前記結合凸部の接着剤用溝とが重なる、
ことを特徴とする請求項２記載の弁装置。
【請求項４】
前記プラグ接頭部が、酸化アルミニウムである、
ことを特徴とする請求項１から３のいずれかに記載の弁装置。
【請求項５】
ニッケルおよびコバルトを含む混合硫化物を含んだスラリーを加圧浸出するオートクレーブに備えられており、
加圧浸出後のスラリーの抜取に用いられている、
ことを特徴とする請求項１から４のいずれかに記載の弁装置。
【発明の詳細な説明】
【技術分野】
【０００１】
本発明は、弁装置に関する。さらに詳しくは、プラグ（弁体）とバルブシート（弁座）の間の距離により流量を調整する弁装置に関する。
【背景技術】
【０００２】
プラント設備などでは、物質の複数の相（気相、液相または固相）が混じりあう混相流の状態で物質が搬送されることがある。このような混相流では、混相流が接する部材において、混相流の状態で物質が搬送される固体粒子の衝突による摩耗やキャビテーションによる摩耗が発生しやすい。よって、プラント設備を構成する装置への物質の流出口または流入口に設けられる弁装置の部材は、高い耐摩耗性が要求される。
【０００３】
図５に従来の弁装置５０の正面断面図を示す。この弁装置５０では、バルブ本体５１に固定されたバルブシート５４に対して、プラグ５２を上下に動作させ、プラグ５２とバルブシート５４との間の距離により弁装置５０を流れる流量を調整する。プラグ５２は、プラグガイド５３により案内され、ステム５５により上下に動作させられる。弁装置５０では、図５の矢印で示すように、流体が水平方向（図５の紙面上左から右）から流入し、プラグ５２とバルブシート５４との間の縮流部を通過して、鉛直方向（図５の紙面上上から下）に流出する。この流体が、高温高圧である場合、弁装置５０内部の減圧段階で流体の一部が気化し、気液混合流体となる場合がある。また、縮流部では、減圧によりキャビテーションが発生しやすい。
【０００４】
特許文献１では、弁座および弁頭が固体タングステンカーバイドからなる制御弁が開示され、特許文献２では、上記の混相流の状態で搬送される物質に接触するプラグの一部にタングステンカーバイドを含有した超硬材料の焼結体を用いた弁が開示されている。特許文献２について具体的に説明すると、特許文献１の図５にあるように、所定の物質に接触する弁体頭部の中心に位置する芯部の外周にタングステンカーバイドが配置されている。
【先行技術文献】
【特許文献】
【０００５】
【特許文献１】特表２０１３−５３９５２６号公報
【特許文献２】特開２０１０−１２１７３５号公報
【発明の概要】
【発明が解決しようとする課題】
【０００６】
タングステンカーバイドは、工具等に用いられているように、高硬度であり耐摩耗性に優れている。しかるに、特定の雰囲気、特に高温酸性および酸性化雰囲気などでは摩耗が激しくなり本来の特性を十分に発揮できないという問題がある。
また、高温酸性および酸性化雰囲気などでの耐摩耗性に優れる材料であるセラミックスで弁体頭部を構成することも可能であるが、弁体そのものは金属製であるため、セラミックスの弁体頭部を金属製の弁体に固定した場合、熱膨張係数の差からセラミックスの割れ等が生じやすくなる。
さらに、特許文献１の弁体の場合、タングステンカーバイド製の弁体頭部と弁ステムが一体に形成されているため、弁体頭部が摩耗した場合に、弁体全体を交換する必要があるという問題がある。
本発明は上記事情に鑑み、高温酸性および酸化性雰囲気など、特殊な環境下でも長期間に亘って使用することが可能な弁装置を提供することを目的とする。
【課題を解決するための手段】
【０００７】
第１発明の弁装置は、プラグとバルブシート間の距離により流量を調整する弁装置であって、前記プラグは、前記バルブシートと接するプラグ接頭部と、該プラグ接頭部と結合されているプラグ本体とを含んで構成され、前記プラグ本体の結合凹部と、前記プラグ接頭部の結合凸部とが嵌めあわされることで前記プラグが構成されており、前記プラグ接頭部はセラミックス製であるとともに、前記プラグ本体は、前記セラミックスよりも熱膨張率が大きい金属製であることを特徴とする。
第２発明の弁装置は、第１発明において、前記結合凹部、および前記結合凸部のうち少なくとも一方には接着剤用溝が設けられていることを特徴とする。
第３発明の弁装置は、第２発明において、前記結合凹部、および前記結合凸部のいずれにも接着剤用溝が設けられており、前記プラグ接頭部と前記プラグ本体とを嵌め合わせたときに、前記結合凹部の接着剤用溝と、前記結合凸部の接着剤用溝とが重なることを特徴とする。
第４発明の弁装置は、第１発明から第３発明のいずれかにおいて、前記プラグ接頭部が、酸化アルミニウムであることを特徴とする。
第５発明の弁装置は、第１発明から第４発明の何れかにおいて、ニッケルおよびコバルトを含む混合硫化物を含んだスラリーを加圧浸出するオートクレーブに備えられており、
加圧浸出後のスラリーの抜取に用いられていることを特徴とする。
【発明の効果】
【０００８】
第１発明によれば、プラグ本体の結合凹部が、セラミックスに比べて熱膨張係数の大きい金属製であることにより、セラミックスとの結合部に発生する、熱膨張による応力を緩和することができ、セラミックスの破損を防止することができる。この点でプラグの寿命が縮むことを防止でき、弁装置を長期間に亘って使用することができる。また、プラグ接頭部がセラミックス製であることにより、混相流に接する部材が高い耐摩耗性を有するので、この点でも、弁装置を長期間に亘って使用することができる。
第２発明によれば、結合凹部、および結合凸部のうち少なくとも一方には接着剤用溝が設けられていることにより、接着剤を接着剤用溝に保持することができるので、固定を確実にすることができる。
第３発明によれば、プラグ接頭部とプラグ本体とを嵌め合わせたときに、結合凹部の接着剤用溝と、結合凸部の接着剤用溝とが重なっていることにより、これらの溝の中に保持されている接着剤同士が結合して、リング状の嵌合材を形成するので、さらに固定を確実にすることができる。
第４発明によれば、プラグ接頭部が酸化アルミニウムであることにより、高温酸性および酸化性雰囲気などでも耐摩耗性が失われることがなく、この雰囲気下での弁装置を長期間に亘って使用することができる。
第５発明によれば、ニッケルおよびコバルトを含む混合硫化物を含んだスラリーを加圧浸出するオートクレーブに設けられており、加圧浸出後のスラリーの抜取に用いられていることにより、弁装置の破損および摩耗が抑制されることで、プラント設備の稼働率や生産性を向上させることができる。
【図面の簡単な説明】
【０００９】
【図１】本発明の一実施形態に係る弁装置の要部を拡大した正面断面図である。
【図２】図１の弁装置を構成するプラグの正面断面図である。
【図３】図２のプラグの組立前の正面図である。
【図４】図２のプラグの要部を拡大した断面図である。
【図５】従来の弁装置の要部を拡大した正面断面図である。
【発明を実施するための形態】
【００１０】
つぎに、本発明の実施形態を図面に基づき説明する。ただし、以下に示す実施の形態は、本発明の技術思想を具体化するための弁装置を例示するものであって、本発明は弁装置を以下のものに特定しない。なお、以下の説明において、同一の名称、符号については同一もしくは同質の部材を示しており、詳細説明を適宜省略する。
【００１１】
図１には、本発明の一実施形態に係る弁装置１０の要部を拡大した正面断面図を示す。本発明の一実施形態に係る弁装置１０では、バルブ本体１１に固定されたバルブシート１４に対して、プラグ１２を上下に動作させ、プラグ１２とバルブシート１４との間の距離により弁装置１０を流れる流体の流量を調整する。プラグ１２は、プラグガイド１３により案内され、ステム１５により上下に駆動させられる。弁装置１０では、図１の矢印で示すように、流体が水平方向（図１の紙面上左から右）から流入し、プラグ１２とバルブシート１４との間の縮流部を通過して、鉛直方向（図１の紙面上上から下）に流出する。本発明の弁装置１０は、例えば高温の流体を流すことにより弁装置１０内部が、高温となってもプラグ１２に熱膨張係数の違いによる破損が発生しにくく、また酸性および酸化性雰囲気になってもプラグ１２が摩耗することを抑制するので、弁装置１０を長期に亘って安定的に使用することができる。
【００１２】
図２には、本実施形態に係る弁装置１０を構成するプラグ１２の正面断面図を、図３には、このプラグ１２の組立前の正面図を、図４には、プラグ１２の要部を拡大した断面図を示す。図３では、理解を容易にするために、プラグ１２を構成するプラグ本体２１については、図３の左半分が断面図となっている。また図４の要部とは、プラグ本体２１の結合凹部２３と、プラグ接頭部３１の結合凸部３２とが合わさった箇所である。
【００１３】
本実施形態のプラグ１２は、バルブシート１４と接触するプラグ接頭部３１と、このプラグ接頭部３１と結合されるプラグ本体２１とを含んで構成されている。そして、プラグ本体２１の結合凹部２３と、プラグ接頭部３１の結合凸部３２とが嵌め合わされることでプラグ１２が構成されている。
【００１４】
プラグ本体２１は、略円柱形状であり、図２の紙面上の上側には、ステム１５と結合するためのステム用ねじ孔２２が設けられ、下側には、プラグ接頭部３１と嵌め合わせるための結合凹部２３が設けられている。プラグ本体２１の下側の結合凹部２３は、プラグ本体２１の下側に開口した孔であり、断面が円形状である。この結合凹部２３の内周面には、接着剤２６を保持するための第１接着剤用溝２４が設けられている。
【００１５】
図３に示すように、この第１接着剤用溝２４は、結合凹部２３の内周面に、円周方向に沿って３本互いに平行になるように設けられている。すなわち、３本の第１接着剤用溝２４は、プラグ本体２１の軸心と垂直な平面内にそれぞれ設けられており、これらの第１接着剤用溝２４は互いに連結していない。第１接着剤用溝２４の断面形状は半円状であるが、加工方法によっては三角形となる場合もある。
【００１６】
プラグ本体２１は、プラグ接頭部３１の材質として採用されている酸化アルミニウム等のセラミックスよりも熱膨張率が大きい金属製であり、加工の容易性や、耐食性、入手性を考慮してステンレス製である。より詳しくは、オーステナイト系ステンレスであるＳＵＳ３１６が望ましい。
【００１７】
プラグ接頭部３１は、バルブシート１４と接触する部材であり、先端部３１ａは、円柱形状であって、バルブシート１４へのプラグ接頭部３１のガイドを行う部分である。シート接触部３１ｂは、バルブシート１４と直接接触する部分であり、円錐台形状をしている。また、図２の紙面上の上側には、プラグ本体２１と嵌め合わせるための結合凸部３２が設けられている。結合凸部３２は、円柱形状をしており、この円柱形状部の直径は、プラグ本体２１の結合凹部２３と遊嵌する程度の大きさである。また、この円柱形状の外側には、接着剤２６を保持するための第２接着剤用溝３３が設けられている。
【００１８】
この第２接着剤用溝３３は、結合凸部３２の外周面に、円周方向に沿って３本互いに平行になるように設けられている。すなわち、３本の第２接着剤用溝３３は、プラグ接頭部３１の軸心と垂直な平面内に設けられており、これらの第２接着剤用溝３３は互いに連結していない。第２接着剤用溝３３の断面形状は、半円状であるが、加工方法によっては三角形となる場合もある。また、結合凸部３２に設けられている第２接着剤用溝３３の断面形状の断面積は、結合凹部２３に設けられている第１接着剤用溝２４の断面形状の断面積よりも小さい。さらに、結合凹部２３に結合凸部３２が嵌めあわされ、所定の位置に配置された場合に、結合凸部３２の第２接着剤用溝３３と、結合凹部２３の第１接着剤用溝２４と重なるように、結合凸部３２の第２接着剤用溝３３が配置される。
【００１９】
ここで、第１接着剤用溝２４と第２接着剤用溝３３とが重なるとは、図４に示すように、第１接着剤用溝２４内に保持された接着剤２６と、第２接着剤用溝３３内に保持された接着剤２６とが合わさって、塊を形成することができるような位置関係を言い、具体的には、プラグ本体２１の下先端から第１接着剤用溝２４までの距離と、このプラグ本体２１の下先端が接触するプラグ接頭部３１の肩部から第２接着剤用溝３３までの距離が概略等しいことを意味する。なお、第１接着剤用溝２４と第２接着剤用溝３３との重なり部分は、望ましくは結合凸部３２の外周全周に亘ることが望ましいが、その一部のみ重なる場合もある。
【００２０】
プラグ接頭部３１は、耐摩耗性を考慮して、セラミックス製である。工業的に使用されることが多いファインセラミックスとしては例えば、窒化ホウ素、窒化ケイ素、フェライトなどがあるが、本実施形態では、高温酸性および酸化性雰囲気での耐摩耗性を考慮して、プラグ接頭部３１の材質は酸化アルミニウムである。
【００２１】
プラグ本体２１とプラグ接頭部３１との結合は、接着剤２６を用い、具体的には高温用二液混合接着剤を用いて行う。例えば、エポキシ系の熱硬化樹脂を使用することができる。プラグ本体２１とプラグ接頭部３１とを結合する際には、この二液混合接着剤の二液を事前に混合し、プラグ本体２１の結合凹部２３の内面と、プラグ接頭部３１の結合凸部３２とにそれぞれ塗布し、結合凹部２３と結合凸部３２とを嵌め合わせる。
【００２２】
なお、本実施形態では、プラグ本体２１の結合凹部２３と、プラグ接頭部３１の結合凸部３２の両方に第１接着剤用溝２４および第２接着剤用溝３３が設けられている場合について記載したが、この構成に限定されるものではない。例えば、プラグ接頭部３１の結合凸部３２のみに設けることも可能であり、プラグ本体２１の結合凹部２３のみに設けることも可能である。
【００２３】
本実施形態の弁装置１０のバルブシート１４は、プラグ接頭部３１の材料と同じく酸化アルミニウムである。また他の部分は、弁装置１０を流れる流体により適宜決定されるが、プラグ本体２１と同じ素材であるＳＵ３１６Ｌが望ましい。
【００２４】
プラグ本体２１の結合凹部２３が、セラミックス（酸化アルミニウムで、７．０−７．７×１０−６／℃）に比べて線膨張係数（熱膨張率）の大きい金属、例えばステンレス（ＳＵＳ３１６Ｌで、１６．０−１６．２×１０−６／℃） であることにより、熱膨張による応力が緩和され易く、この点でプラグ１２の寿命が縮むことを防止でき、弁装置１０を長期間に亘って使用することができる。例えば、本発明とは逆に、セラミックス製のプラグ接頭部で凹部を形成し、ステンレス製のプラグ本体で凹部を形成した場合、ステンレスの熱膨張による応力が全てセラミックス側に働くので、セラミックス製のプラグ接頭部が割れ易くなる。また、プラグ接頭部３１がセラミックス製であることにより、混相流に接する部材が高い耐摩耗性を有するので、この点でも弁装置１０を長期間に亘って使用することができる。
【００２５】
結合凹部２３、および結合凸部３２のうち少なくとも一方には第１接着剤用溝２４または第２接着剤用溝３３が設けられていることにより、接着剤を第１接着剤用溝２４または第２接着剤用溝３３に保持することができるので、接着力を高めることができる。また、接着剤同士が結合してリング状の嵌合材を形成するので、プラグ接頭部３１がプラグ本体２１から外れ難くなる。
【００２６】
プラグ接頭部３１とプラグ本体２１とを嵌め合わせたときに、結合凸部３２の第２接着剤用溝３３と、結合凹部２３の第１接着剤用溝２４とが重なっていることにより、これらの溝の中に保持されている接着剤２６同士が結合して、さらに接着力を高めることができる。
【００２７】
プラグ接頭部３１が酸化アルミニウムであることにより、高温酸性および酸化性雰囲気などでも耐摩耗性が失われることがなく、この雰囲気下での弁装置１０を長期間に亘って使用することができる。
【００２８】
本発明の弁装置１０は、好ましくは、ニッケルおよびコバルトを含む混合硫化物を含んだスラリーを加圧浸出するためのオートクレーブに備えられ、加圧浸出後スラリーの抜取に用いることができる。本発明の弁装置１０により、抜取に用いられている弁装置の破損および摩耗を抑制することができ、プラント設備の稼働率や生産性を向上させることができる。以下、ニッケルおよびコバルトを含む混合硫化物を含んだスラリーをオートクレーブによって加圧浸出するプロセスの一例として、硫酸ニッケルの製造プロセスについて説明する。
【００２９】
硫酸ニッケルの原料としてニッケルおよびコバルトを含む混合硫化物（ＭＳ：Mixed Sulfide）が用いられる。このニッケル・コバルト混合硫化物は低ニッケル品位のニッケル酸化鉱石を加圧酸浸出（ＨＰＡＬ：High Pressure Acid Leaching）し、加圧酸浸出液から鉄などの不純物を除去した後、ニッケルイオンおよびコバルトイオンを含む浸出液に硫化水素ガスを吹き込む湿式硫化反応などによって得られたものである。ニッケル・コバルト混合硫化物の主成分はＮｉＳ等の硫化物である。
【００３０】
次にニッケル・コバルト混合硫化物に対して、レパルプ工程が実施される。このレパルプ工程において、ニッケル・コバルト混合硫化物は水などによりレパルプされスラリーとなる。レパルプ工程では、固体粉末状のニッケル・コバルト混合硫化物をレパルプ槽に投入し、水とともに混合、撹拌してスラリーを製造する。スラリーはオートクレーブに装入され加圧浸出に供される。
【００３１】
次に加圧浸出工程が実施される。この加圧浸出工程では、オートクレーブによって混合硫化物に含まれるニッケルおよびコバルトが高圧空気により浸出される。例えば、オートクレーブに装入されるスラリーの固形分濃度は２００〜３００ｇ／Ｌ、流量は５０〜１００L／分である。オートクレーブ内の温度は１５０〜２２０℃、圧力はゲージ圧で１．７〜２．３ＭＰａである。
【００３２】
オートクレーブからは硫酸ニッケルと硫酸コバルトとの混合水溶液である加圧浸出液が排出される。加圧浸出液は降圧、冷却された後に次工程に供給され、硫酸ニッケルの製造に用いられる。このオートクレーブから浸出後のスラリーを抜取って、降圧装置（フラッシュタンク）に移送するための抜取り弁（オートクレーブのレベル調節弁）として、本発明の弁装置が最適に用いられる。
【００３３】
上記浸出後のスラリーは高温高圧であるのみならず、固いＭＳの浸出残渣を含んだスラリーであり、抜取り弁の縮流部で減圧されるため水分が気化し、弁装置の内部は気相と液相および固相が混じりあう混相流の状態となっている。
【符号の説明】
【００３４】
１０  弁装置
１２  プラグ
１４  バルブシート
２１  プラグ本体
２３  結合凹部
２４  第１接着剤用溝
３１  プラグ接頭部
３２  結合凸部
３３  第２接着剤用溝
【図１】
2019007604.tif 000003
【図２】
2019007604.tif 000004
【図３】
2019007604.tif 000005
【図４】
2019007604.tif 000006
【図５】
2019007604.tif 000007